(57)【要約】【課題】毒性がなくかつ公害発生の心配も皆無な表面強化被覆層として鉄−リン合金メッキ層を具備するとともに耐刷力に優れた新規なグラビア製版ロール及びその製造方法を提供する。【解決手段】版母材と、該版母材の表面に設けられかつ表面に多数のグラビアセルが形成された銅メッキ層と、該銅メッキ層の表面を被覆する鉄−リン合金メッキ層とを含むようにした。前記銅メッキ層の厚さが５０〜２００μｍ、前記グラビアセルの深度が１〜１５０μｍ、及び前記鉄―リン合金メッキ層の厚さが０．１〜１５μｍである。【選択図】図１
2010089335.tif 000002
【特許請求の範囲】
【請求項１】
版母材と、該版母材の表面に設けられかつ表面に多数のグラビアセルが形成された銅メッキ層と、該銅メッキ層の表面を被覆する鉄−リン合金メッキ層とを含むことを特徴とするグラビア製版ロール。
【請求項２】
前記銅メッキ層の厚さが５０〜２００μｍ、前記グラビアセルの深度が１〜１５０μｍ、及び前記鉄―リン合金メッキ層の厚さが０．１〜１５μｍであることを特徴とする請求項１記載のグラビア製版ロール。
【請求項３】
版母材を準備する工程と、該版母材の表面に銅メッキ層を形成する銅メッキ工程と、該銅メッキ層の表面に多数のグラビアセルを形成するグラビアセル形成工程と、該グラビアセルが形成された銅メッキ層の表面に鉄−リン合金メッキ層を形成する鉄−リン合金メッキ工程とを含むことを特徴とするグラビア製版ロールの製造方法。
【請求項４】
前記銅メッキ層の厚さが５０〜２００μｍ、前記グラビアセルの深度が１〜１５０μｍ、前記鉄−リン合金メッキ層の厚さが０．１〜１５μｍであることを特徴とする請求項１１記載のグラビア製版ロールの製造方法。
【請求項５】
版母材と、該版母材の表面に設けられた銅メッキ層と、該銅メッキ層の表面に設けられかつ表面に多数のグラビアセルが形成された鉄−リン合金メッキ層とを含むことを特徴とするグラビア製版ロール。
【請求項６】
前記銅メッキ層の厚さが３〜３０μｍ、前記グラビアセルの深度が１〜１５０μｍ、及び前記鉄―リン合金メッキ層の厚さが３〜２００μｍであることを特徴とする請求項５記載のグラビア製版ロール。
【請求項７】
版母材を準備する工程と、該版母材の表面に銅メッキ層を形成する銅メッキ工程と、該銅メッキ層の表面に鉄−リン合金メッキ層を形成する鉄−リン合金メッキ工程と、該鉄−リン合金メッキ層の表面に多数のグラビアセルを形成するグラビアセル形成工程と、を含むことを特徴とするグラビア製版ロールの製造方法。
【請求項８】
前記銅メッキ層の厚さが３〜３０μｍ、前記グラビアセルの深度が１〜１５０μｍ、前記鉄−リン合金メッキ層の厚さが３〜２００μｍであることを特徴とする請求項７記載のグラビア製版ロールの製造方法。
【請求項９】
版母材と、該版母材の表面に設けられかつ表面に多数のグラビアセルが形成された鉄−リン合金メッキ層とを含むことを特徴とするグラビア製版ロール。
【請求項１０】
前記グラビアセルの深度が１〜１５０μｍ、及び前記鉄―リン合金メッキ層の厚さが３〜２００μｍであることを特徴とする請求項９記載のグラビア製版ロール。
【請求項１１】
版母材を準備する工程と、該版母材の表面に鉄−リン合金メッキ層を形成する鉄−リン合金メッキ工程と、該鉄−リン合金メッキ層の表面に多数のグラビアセルを形成するグラビアセル形成工程と、を含むことを特徴とするグラビア製版ロールの製造方法。
【請求項１２】
前記グラビアセルの深度が１〜１５０μｍ、及び前記鉄−リン合金メッキ層の厚さが３〜２００μｍであることを特徴とする請求項１１記載のグラビア製版ロールの製造方法。
【発明の詳細な説明】
【技術分野】
【０００１】
本発明は、グラビアセル形成層及び表面強化被覆層として鉄−リン合金メッキ層を具備するグラビア製版ロール及びその製造方法に関する。
【背景技術】
【０００２】
グラビア印刷では、版母材に対し、製版情報に応じた微小な凹部（グラビアセル）を形成して版面を製作し当該グラビアセルにインキを充填して被印刷物に転写するものである。一般的なグラビア製版ロールにおいては、アルミニウムや鉄などの金属製中空ロール（版母材）又はＣＦＲＰ（炭素繊維強化プラスチックス）等のプラスチック製中空ロール(版母材)の表面に版面形成用の銅メッキ層（版材）を設け、該銅メッキ層にエッチング法又は電子彫刻法によって製版情報に応じ多数の微小な凹部（グラビアセル）を形成し、次いでグラビア製版ロールの耐刷力を増すためのクロムメッキによって硬質のクロム層を形成して表面強化被覆層とし、製版（版面の製作）が完了する。しかし、クロムメッキ工程においては毒性の高い六価クロムを用いているために、作業の安全維持を図るために余分なコストがかかる他、公害発生の問題もあり、クロム層に替わる表面強化被覆層の出現が待望されているのが現状である。
【０００３】
一方、高い硬度を有する鉄−リン膜を形成する方法として、鉄−リン合金メッキ方法が提案されている（特許文献１等参照）。
【特許文献１】特表２００７−５２５６００
【発明の開示】
【発明が解決しようとする課題】
【０００４】
本発明者らは、上記した従来技術の問題点に鑑み、グラビア製版ロールにおけるクロム層に替わる表面強化被覆層についてあわせて研究を続けたところ鉄−リン合金メッキ層を形成することによって従来のクロム層に匹敵する強度を有しかつ毒性はなく公害発生の心配も全くない表面強化被覆層を得ることができることを見出し、また鉄―リン合金メッキ層にグラビアセルを直接形成することによってグラビア製版ロールを形成することが可能であることを見出し本発明を完成した。
【０００５】
本発明は、毒性がなくかつ公害発生の心配も皆無な表面強化被覆層として鉄−リン合金メッキ層を具備するとともに耐刷力に優れた新規なグラビア製版ロール及びその製造方法を提供することを目的とする。
【課題を解決するための手段】
【０００６】
上記課題を解決するために、本発明のグラビア製版ロールの第１の態様は、版母材と、該版母材の表面に設けられかつ表面に多数のグラビアセルが形成された銅メッキ層と、該銅メッキ層の表面を被覆する鉄−リン合金メッキ層とを含むことを特徴とする。
【０００７】
本発明のグラビア製版ロールの製造方法の第１の態様は、版母材を準備する工程と、該版母材の表面に銅メッキ層を形成する銅メッキ工程と、該銅メッキ層の表面に多数のグラビアセルを形成するグラビアセル形成工程と、該グラビアセルが形成された銅メッキ層の表面に鉄−リン合金メッキ層を形成する鉄−リン合金メッキ工程とを含むことを特徴とする。
【０００８】
本発明のグラビア製版ロールの第１の態様及びグラビア製版ロールの製造方法の第１の態様において、前記銅メッキ層の厚さが５０〜２００μｍ、前記グラビアセルの深度が１〜１５０μｍ、好ましくは５〜１５０μｍ、及び前記鉄―リン合金メッキ層の厚さが０．１〜１５μｍ、好ましくは１〜１０μｍ、さらに好ましくは３〜１０μｍであることが好適である。
【０００９】
本発明のグラビア製版ロールの第２の態様は、版母材と、該版母材の表面に設けられた銅メッキ層と、該銅メッキ層の表面に設けられかつ表面に多数のグラビアセルが形成された鉄−リン合金メッキ層とを含むことを特徴とする。
【００１０】
本発明のグラビア製版ロールの製造方法の第２の態様は、版母材を準備する工程と、該版母材の表面に銅メッキ層を形成する銅メッキ工程と、該銅メッキ層の表面に鉄−リン合金メッキ層を形成する鉄−リン合金メッキ工程と、該鉄−リン合金メッキ層の表面に多数のグラビアセルを形成するグラビアセル形成工程と、を含むことを特徴とする。
【００１１】
本発明のグラビア製版ロールの第２の態様及びグラビア製版ロールの製造方法の第２の態様において、前記銅メッキ層の厚さが３〜３０μｍ、好ましくは５〜３０μｍ、前記グラビアセルの深度が１〜１５０μｍ、好ましくは５〜１５０μｍ、及び前記鉄―リン合金メッキ層の厚さが３〜２００μｍ、好ましくは１０〜２００μｍであることが好適である。
【００１２】
本発明のグラビア製版ロールの第３の態様は、版母材と、該版母材の表面に設けられかつ表面に多数のグラビアセルが形成された鉄−リン合金メッキ層とを含むことを特徴とする。
【００１３】
本発明のグラビア製版ロールの製造方法の第３の態様は、版母材を準備する工程と、該版母材の表面に鉄−リン合金メッキ層を形成する鉄−リン合金メッキ工程と、該鉄−リン合金メッキ層の表面に多数のグラビアセルを形成するグラビアセル形成工程と、を含むことを特徴とする。
【００１４】
本発明のグラビア製版ロールの第３の態様及びグラビア製版ロールの製造方法の第３の態様において、前記グラビアセルの深度が１〜１５０μｍ、好ましくは５〜１５０μｍ、及び前記鉄―リン合金メッキ層の厚さが３〜２００μｍ、好ましくは１０〜２００μｍであることが好適である。
【００１５】
前記グラビアセルの形成は、エッチング法又は電子彫刻法によって行えばよいが、エッチング法が好適である。ここでエッチング法は版母材の銅メッキ層に感光液を塗布して直接焼き付けた後、エッチングしてグラビアセルを形成する方法である。電子彫刻法は、デジタル信号によりダイヤモンド彫刻針を機械的に作動させ版母材の銅メッキ層表面にグラビアセルを彫刻する方法である。
【発明の効果】
【００１６】
本発明のグラビア製版ロールの第１の態様においては、表面強化被覆層として鉄―リン合金メッキ層を用いることにより、クロムメッキ工程を省略することができるので、毒性の高い六価クロムを用いることがなくなり、作業の安全性を図るための余分なコストが不要で、公害発生の心配も全くなく、しかも鉄―リン合金メッキ層はクロム層に匹敵する強度を有し耐刷力にも優れるという大きな効果を奏するものである。本発明のグラビア製版ロールの第２の態様においては、銅メッキ層の上に形成した鉄―リン合金メッキ層にグラビアセルを形成するので、上記した鉄―リン合金メッキ層の利点に加えて表面強化被覆層を改めて設ける必要がないという利点がある。本発明のグラビア製版ロールの第３の態様においては、銅メッキ層を形成することなく、鉄―リン合金メッキ層のみを形成しかつ当該鉄―リン合金メッキ層にグラビアセルを形成するので、上記した鉄―リン合金メッキ層の利点に加えて、銅メッキ工程が省略できるので、工程の簡略化によるコスト低減を図ることができるという利点がある。
【００１７】
本発明のグラビア製版ロールの製造方法の第１〜第３の態様によれば、本発明のグラビア製版ロールの第１〜第３の態様を公害発生の心配も全くなく有効に製造できるものである。
【発明を実施するための最良の形態】
【００１８】
以下に本発明の実施の形態を説明するが、これら実施の形態は例示的に示されるもので、本発明の技術思想から逸脱しない限り種々の変形が可能なことはいうまでもない。
【００１９】
本発明のグラビア製版ロールの第１の態様の製造方法について図１及び図２を用いて説明する。図１は本発明のグラビア製版ロールの第１の態様の製造工程を模式的に示す説明図で、（ａ）は版母材（中空ロール）の全体断面図、（ｂ）は版母材の表面に銅メッキ層を形成した状態を示す部分拡大断面図、（ｃ）は版母材の銅メッキ層にグラビアセルを形成した状態を示す部分拡大断面図、（ｄ）は版母材の銅メッキ層表面に鉄―リン合金メッキ層を形成した状態を示す部分拡大断面図である。図２は本発明のグラビア製版ロールの第１の態様の製造方法を示すフローチャートである。
【００２０】
図１（ａ）において、符号１０は版母材で、アルミニウムや鉄などの金属製中空ロール又はＣＦＲＰ（炭素繊維強化プラスチックス）等のプラスチック製中空ロールが用いられる（図２のステップ１００）。該版母材１０の表面には銅メッキ処理によって銅メッキ層１２が形成される（図２のステップ１０２）。
【００２１】
該銅メッキ層１２の表面には多数の微小な凹部（グラビアセル）１４が形成される（図２のステップ１０４）。グラビアセル１４の形成方法としては、エッチング法（版胴面に感光液を塗布して直接焼き付けた後、エッチングしてグラビアセル１４を形成する）や電子彫刻法（デジタル信号によりダイヤモンド彫刻針を機械的に作動させ銅表面にグラビアセル１４を彫刻する）等の公知の方法を用いることができるが、エッチング法が好適である。
【００２２】
次に、前記グラビアセル１４を形成した銅メッキ層１２（グラビアセル１４を含む）の表面に鉄―リン合金メッキ層１６を形成する（図２のステップ１０６）。鉄―リン合金メッキ層１６の形成方法については後述する。
【００２３】
上記した鉄―リン合金メッキ層１６を被覆し、この鉄―リン合金メッキ層１６を表面強化被覆層として作用させることによって、毒性がなくかつ公害発生の心配も皆無となるとともに耐刷力に優れた第１の態様のグラビア製版ロール１０ａを得ることができる。
【００２４】
前記銅メッキ層の厚さが５０〜２００μｍ、前記グラビアセルの深度が１〜１５０μｍ、好ましくは５〜１５０μｍ、前記鉄―リン合金メッキ層の厚さが０．１〜１５μｍ、好ましくは１〜１０μｍ、さらに好ましくは３〜１０μｍであることが好適である。
【００２５】
次いで、本発明のグラビア製版ロールの第２の態様の製造方法について図３及び図４を用いて説明する。図３は本発明のグラビア製版ロールの第２の態様の製造工程を模式的に示す説明図で、（ａ）は版母材（中空ロール）の全体断面図、（ｂ）は版母材の表面に銅メッキ層を形成した状態を示す部分拡大断面図、（ｃ）は版母材の銅メッキ層表面に鉄―リン合金メッキ層を形成した状態を示す部分拡大断面図、（ｄ）は鉄―リン合金メッキ層にグラビアセルを形成した状態を示す部分拡大断面図である。図４は本発明のグラビア製版ロールの第２の態様の製造方法を示すフローチャートである。
【００２６】
図３（ａ）において、符号１０は版母材で、アルミニウムや鉄などの金属製中空ロール又はＣＦＲＰ（炭素繊維強化プラスチックス）等のプラスチック製中空ロールが用いられる（図４のステップ２００）。該版母材１０の表面には銅メッキ処理によって銅メッキ層１２が形成される（図４のステップ２０２）。
【００２７】
該銅メッキ層１２の表面に鉄―リン合金メッキ層１６を形成する（図４のステップ２０４）。次に、前記鉄―リン合金メッキ層１６の表面に多数の微小な凹部（グラビアセル）１４が形成される（図４のステップ２０６）。グラビアセル１４の形成方法としては、公知の方法を適用すればよいが、エッチング法（版胴面に感光液を塗布して直接焼き付けた後、エッチングしてグラビアセル１４を形成する）が好適である。
【００２８】
上記した鉄―リン合金メッキ層１６を銅メッキ層１２の表面に形成し、この鉄―リン合金メッキ層１６にグラビアセル１４を形成することによって、毒性がなくかつ公害発生の心配も皆無となるとともに耐刷力に優れた第２の態様のグラビア製版ロール１０ｂを得ることができる。
【００２９】
前記銅メッキ層の厚さが３〜３０μｍ、好ましくは５〜３０μｍ、前記グラビアセルの深度が１〜１５０μｍ、好ましくは５〜１５０μｍ、前記鉄―リン合金メッキ層の厚さが３〜２００μｍ、好ましくは１０〜２００μｍであることが好適である。
【００３０】
続いて、本発明のグラビア製版ロールの第３の態様の製造方法について図５及び図６を用いて説明する。図５は本発明のグラビア製版ロールの第３の態様の製造工程を模式的に示す説明図で、（ａ）は版母材（中空ロール）の全体断面図、（ｂ）は版母材の表面に鉄―リン合金メッキ層を形成した状態を示す部分拡大断面図、（ｃ）は鉄―リン合金メッキ層にグラビアセルを形成した状態を示す部分拡大断面図である。図６は本発明のグラビア製版ロールの第３の態様の製造方法を示すフローチャートである。
【００３１】
図５（ａ）において、符号１０は版母材で、アルミニウムや鉄などの金属製中空ロール又はＣＦＲＰ（炭素繊維強化プラスチックス）等のプラスチック製中空ロールが用いられる（図６のステップ３００）。該版母材１０の表面には鉄―リン合金メッキ処理によって鉄―リン合金メッキ層１６が形成される（図６のステップ３０２）。
【００３２】
次に、前記鉄―リン合金メッキ層１６の表面に多数の微小な凹部（グラビアセル）１４が形成される（図６のステップ３０４）。グラビアセル１４の形成方法としては、公知の方法を適用すればよいが、エッチング法（版胴面に感光液を塗布して直接焼き付けた後、エッチングしてグラビアセル１４を形成する）が好適である。
【００３３】
上記した鉄―リン合金メッキ層１６を版母材１０の表面に形成し、この鉄―リン合金メッキ層１６にグラビアセル１４を形成することによって、毒性がなくかつ公害発生の心配も皆無となるとともに耐刷力に優れた第３の態様のグラビア製版ロール１０ｃを得ることができる。
【００３４】
前記グラビアセルの深度が１〜１５０μｍ、好ましくは５〜１５０μｍ、前記鉄―リン合金メッキ層の厚さが３〜２００μｍ、好ましくは１０〜２００μｍであることが好適である。
【００３５】
本発明において使用される鉄―リン合金メッキ処理としては公知の方法を適用すればよいが、例えば、特許文献１に記載されたメッキ方法が好適に使用される。即ち、（Ａ）鉄が電解で析出し得る少なくとも１つの化合物と、（Ｂ）ホスフィン酸イオンと、（Ｃ）スルホアルキル化ポリエチレンイミン、スルホン化サフラニン染料、およびメルカプト脂肪酸スルホン酸もしくはそのアルカリ金属塩から選択される硫黄含有化合物とを含む、水性で酸性の鉄リン浴を用いてメッキ処理すればよい。具体的には、特許文献１に記載された実施例１〜１５のメッキ浴組成が適用でき、例えば、ＦｅＳＯ４・７Ｈ２Ｏ：４００ｇ／ｌ，ＦｅＣｌ２・４Ｈ２Ｏ：８０ｇ／ｌ，Ｈ３ＰＯ２：２．２４ｇ／ｌ，ＭＰＳ：０．０５ｇ／ｌ，水：残りの浴組成を使用できる。電気メッキの条件は、約０．５〜約３００Ａ／ｄｍ２若しくは約５０〜約１００Ａ／ｄｍ２の電流密度の条件で上記電気メッキ浴から鉄ーリン合金メッキ層を形成することができる。メッキ時間は形成するメッキ層の厚さに応じて設定すればよい。
【実施例】
【００３６】
以下に実施例をあげて本発明をさらに具体的に説明するが、これらの実施例は例示的に示されるもので限定的に解釈されるべきでないことはいうまでもない。
【００３７】
（実験例１）
円周６００ｍｍ、面長１１００ｍｍの版母材（アルミ中空ロール）について、ブーメランライン（株式会社シンク・ラボラトリー製グラビア製版ロール製造装置）を用いて下記する銅メッキ層の形成及びエッチング処理までを行った。まず、版母材（アルミ中空ロール）をメッキ槽に装着し、陽極室をコンピューターシステムによる自動スライド装置で２０ｍｍまで中空ロールに近接させ、メッキ溶液をオーバーフローさせ、中空ロールを全没させて１８Ａ／ｄｍ2、６．０Ｖで８０μｍの銅メッキ層を形成した。メッキ時間は２０分、メッキ表面はブツやピットの発生がなく、均一な銅メッキ層を得た。この銅メッキ層の表面を４Ｈ研磨機（株式会社シンク・ラボラトリー製研磨機）を用いて１２分間研磨して当該銅メッキ層の表面を均一な研磨面とした。
【００３８】
上記形成した銅メッキ層に感光膜（サーマルレジスト：ＴＳＥＲ−２１０４Ｅ４）を塗布（フオンテインコーター）、乾燥した。得られた感光膜の膜厚は膜厚計（ＦＩＬＬＭＥＴＲＩＣＳ社製Ｆ２０、松下テクノトレーデイング社販売）で計ったところ、４μｍであった。ついで、画像をレーザー露光し現像した。上記レーザー露光は、Ｌａｓｅｒ  Ｓｔｒｅａｍ  ＦＸを用い露光条件５分／ｍ2／１０Ｗで所定のパターン露光を行った。また、上記現像は、ＴＬＤ現像液（株式会社シンク・ラボラトリー製現像液）を用い、現像液希釈比率（原液１：水７）で、２４℃６０秒間行い、所定のパターンを形成した。このパターンを乾燥（バーニング）してレジスト画像を形成した。
【００３９】
さらに、シリンダーエッチングを行ってグラビアセルからなる画像を彫り込み、その後レジスト画像を取り除くことにより印刷版を形成した。このとき、グラビアセルの深度を１２μｍとしてシリンダーを作製した。上記エッチングは、銅濃度６０ｇ／Ｌ、塩酸濃度３５ｇ／Ｌ、温度３７℃、時間７０秒の条件でスプレー方式によって行った。
【００４０】
上記したシリンダー版母材に対して鉄―リン合金メッキ層の形成を以下のように行った。
メッキ条件
液組成：フェロプレートＤＫ（アトテックジャパン株式会社製）の原液
攪拌：  スターラー攪拌（４００ｒｐｍ）
温度：  ５５〜６０℃
電流密度：約１０Ａ／ｄｍ２
メッキ時間：４分３０秒（８μｍ狙い）
【００４１】
上記条件で各シリンダー版母材に対してメッキ処理を行い、鉄―リン合金メッキ層を形成した。得られたグラビアシリンダーについて、ビッカース硬度を測定したところ、８９０であった。このグラビアシリンダーに対して３５０℃で２時間の熱処理を施し、そのビッカース硬度を測定したところ、１０２０であった。この結果、作成されたメッキ層に熱処理を加えることによってその硬度が大幅に向上することがわかった。
【００４２】
さらに、作成されたグラビアシリンダーに対して印刷インキとしてシアンインキザーンカップ粘度１８秒（サカタインクス社製水性インクスーパーラミピュア藍８００ＰＲ−５）を適用しＯＰＰ（Oriented Polypropylene Film：２軸延伸ポリプロピレンフィルム）を用いて印刷テスト（印刷速度：１２０ｍ／分）を行った。得られた印刷物は版カブリがなく、５０，０００ｍの長さまで印刷できた。パターンの精度は変化がなかった。また、エッチングされた銅メッキシリンダーに対する鉄―リン合金メッキ層の密着性は問題がなかった。この本発明のグラビアシリンダーのハイライト部からシャドウ部のグラデーションは、常法に従って作製したクロムメッキグラビアシリンダーと変わらなかったことからインキ転移性は問題ないと判断される。この結果として、鉄―リン合金メッキ層は従来のクロム層に匹敵する性能を有し、クロム層代替品として充分使用できることを確認した。
【００４３】
（実験例２）
図３及び図４に示した手順により、実験例１と同様の版母材を用い、かつ銅メッキ処理及び鉄―リン合金メッキ処理を実験例１と同様に行い、鉄―リン合金メッキ層にグラビアセルをエッチングによって形成してグラビアシリンダーを作成した。このグラビアシリンダーを用いて実験例１と同様の印刷テストを行ったところ同様に良好な結果が得られた。
【００４４】
（実験例３）
図５及び図６に示した手順により、実験例１と同様の版母材を用い、かつ鉄―リン合金メッキ処理を実験例１と同様に行い、鉄―リン合金メッキ層にグラビアセルをエッチングによって形成してグラビアシリンダーを作成した。このグラビアシリンダーを用いて実験例１と同様の印刷テストを行ったところ同様に良好な結果が得られた。
【図面の簡単な説明】
【００４５】
【図１】本発明のグラビア製版ロールの第１の態様の製造工程を模式的に示す説明図で、（ａ）は版母材（中空ロール）の全体断面図、（ｂ）は版母材の表面に銅メッキ層を形成した状態を示す部分拡大断面図、（ｃ）は版母材の銅メッキ層にグラビアセルを形成した状態を示す部分拡大断面図、（ｄ）は版母材の銅メッキ層表面に鉄―リン合金メッキ層を形成した状態を示す部分拡大断面図である。
【図２】本発明のグラビア製版ロールの第１の態様の製造方法を示すフローチャートである。
【図３】本発明のグラビア製版ロールの第２の態様の製造工程を模式的に示す説明図で、（ａ）は版母材（中空ロール）の全体断面図、（ｂ）は版母材の表面に銅メッキ層を形成した状態を示す部分拡大断面図、（ｃ）は版母材の銅メッキ層表面に鉄―リン合金メッキ層を形成した状態を示す部分拡大断面図、（ｄ）は鉄―リン合金メッキ層にグラビアセルを形成した状態を示す部分拡大断面図である。
【図４】本発明のグラビア製版ロールの第２の態様の製造方法を示すフローチャートである。
【図５】本発明のグラビア製版ロールの第３の態様の製造工程を模式的に示す説明図で、（ａ）は版母材（中空ロール）の全体断面図、（ｂ）は版母材の表面に鉄―リン合金メッキ層を形成した状態を示す部分拡大断面図、（ｃ）は鉄―リン合金メッキ層にグラビアセルを形成した状態を示す部分拡大断面図である。
【図６】本発明のグラビア製版ロールの第３の態様の製造方法を示すフローチャートである。
【符号の説明】
【００４６】
１０：版母材（中空ロール）、１０ａ、１０ｂ、１０ｃ：グラビア製版ロール、１２：銅メッキ層、１４：グラビアセル、１６：鉄―リン合金メッキ層。
【図１】
2010089335.tif 000003
【図２】
2010089335.tif 000004
【図３】
2010089335.tif 000005
【図４】
2010089335.tif 000006
【図５】
2010089335.tif 000007
【図６】
2010089335.tif 000008